(57)【要約】      （修正有）【課題】見る角度によって黄色に近い緑色から青色に近い緑色へと緑色の同系色内で連続して色相が変化し、ハイライト部では金色のように光り輝き、シェード部では青色のようにも見える独特の意匠を有する光輝性複層塗膜の形成方法の提供。【解決手段】下地塗膜層を形成した基材上に光輝性ベース塗膜層を形成しその上にクリヤー塗膜層を形成する、光輝性複層塗膜の形成方法であって、光輝性複層塗膜が、マンセル表色系において、マンセル色相環（２０色相）の１０Ｙから１０Ｂの緑色系の色相、１〜５の明度（Ｖ）および１〜６の彩度（Ｃ）を有し、光輝性ベース塗膜層を形成する塗料組成物が、平均粒径５〜４０μｍの二酸化チタン被覆シリカフレーク顔料（ａ）と着色顔料（ｂ）とを含み、前記顔料（ａ）の濃度が０．１〜２０質量％であり、前記顔料（ｂ）の濃度が０．１〜２０質量％であり、前記顔料（ａ）が黄色、緑色および青色を連続して奏する。【選択図】図１
2011025101.tif 000002
【特許請求の範囲】
【請求項１】
下地塗膜層を形成した基材上に、光輝性ベース塗膜層を形成し、さらにその上にクリヤー塗膜層を形成する、光輝性複層塗膜の形成方法であって、
光輝性複層塗膜が、マンセル表色系において、マンセル色相環（２０色相）の１０Ｙから１０Ｂの緑色系の色相、ならびに、１〜５の明度（Ｖ）および１〜６の彩度（Ｃ）を有し、
光輝性ベース塗膜層を形成する光輝性ベース塗料組成物が、平均粒径５〜４０μｍの二酸化チタン被覆シリカフレーク顔料（ａ）と、着色顔料（ｂ）とを含み、
前記顔料（ａ）の濃度（ＰＷＣ）が０．１〜２０質量％であり、
前記顔料（ｂ）の濃度（ＰＷＣ）が０．１〜２０質量％であり、
前記顔料（ａ）が黄色、緑色および青色を連続して奏する、
光輝性複層塗膜の形成方法。
【請求項２】
前記顔料（ａ）および（ｂ）の質量比（（ａ）／（ｂ））が、９／１〜１／９である、請求項１記載の方法。
【請求項３】
前記光輝性複層塗膜が、マンセル色相環（２０色相）の５Ｇから１０ＢＧの緑色系の色相を有する、請求項１または２に記載の方法。
【請求項４】
前記光輝性複層塗膜が、広い干渉幅を有する、請求項１〜３のいずれか１項に記載の方法。
【請求項５】
請求項１〜４のいずれか１項に記載の方法によって形成される、光輝性ベース塗膜層と、クリヤー塗膜層とを含む光輝性複層塗膜。
【発明の詳細な説明】
【技術分野】
【０００１】
本発明は、自動車車体などの塗装に適用することのできる独特の優れた意匠を有する光輝性複層塗膜の形成方法に関する。
【背景技術】
【０００２】
自動車車体などの基材の表面には、種々の役割を持つ複数の塗膜を順次形成して、基材を保護すると同時に美しい外観および優れた意匠を付与している。複層塗膜の形成方法としては、導電性に優れた基材上に電着塗膜などの下塗り塗膜を形成し、その上に、中塗り塗膜、上塗り塗膜を順次形成する方法が一般的である。特に、塗膜の外観および意匠を大きく左右するのは、ベース塗膜とクリヤー塗膜とからなる上塗り塗膜である。特に、自動車において、ベース塗膜とクリヤー塗膜とからなる上塗り塗膜の外観および意匠は、極めて重要である。また、最近では、消費者は、ソリッドカラーよりも、キラキラした光輝感のある塗色を好む傾向がある。キラキラした光輝感は、自動車などの複雑な形状の意匠そのものを強調する効果があり、特に、外側からよく見えて光のよく当たるフェンダー部やドア部のプレスラインを強く強調する効果がある。このような効果は、光輝性塗膜に含まれる光輝性顔料によるものであり、自動車のこのような複雑な形状の部分では、光の反射角度が複雑に変化するので、キラキラした光輝感を有する光輝性塗膜の役割は非常に重要となる。また、最近では、消費者の嗜好も高まり、キラキラした光輝感に加えて、見る角度によって色が変化するなどのさらなる意匠が塗膜に求められる。
【０００３】
例えば、特開２０００−８６９４３号公報（特許文献１）は、光輝性顔料として、金属酸化物被覆シリカフレーク顔料を配合することを特徴とする、２色性を発現する２色性塗料組成物を開示する。
【０００４】
また、特開２００２−１９２０６７号公報（特許文献２）では、カラーベース塗膜層、金属酸化物被覆シリカフレーク顔料を含有する光輝性塗膜層、トップクリヤー塗膜層を含む光輝性複層塗膜の形成方法を開示する。この光輝性複層塗膜は、塗装物の正面（ハイライト部）から見たときと、斜め（シェード部）から見たときとで異なる発色を呈する２色性の光輝感を有する。
【０００５】
さらに、特開２００１−３１９１１号公報（特許文献３）は、金属酸化物被覆シリカフレーク顔料を含む多色性塗料組成物を開示する。この塗料に含まれる金属酸化物被覆シリカフレーク顔料は、見る角度によって複数の発色を呈する多色性が得られると同時に、塗膜の熱安定性の向上を達成している。
【０００６】
しかし、これらの多色性塗膜は、見る角度に応じて色は変化するが、同系色内でゆるやかに連続して色相が変化するものではない。
【０００７】
また、最近では、よりカラフルな光輝性塗膜が好まれる傾向にあり、特に、ヨーロッパやアメリカなどの国では、金色、黄色、緑色、青色などでしかもキラキラとした光輝感の強い塗色の人気が高い。
【先行技術文献】
【特許文献】
【０００８】
【特許文献１】特開２０００−  ８６９４３号公報
【特許文献２】特開２００２−１９２０６７号公報
【特許文献３】特開２００１−  ３１９１１号公報
【発明の概要】
【発明が解決しようとする課題】
【０００９】
本発明は、緑色の色相を有する従来にない独特な意匠を有する光輝性複層塗膜の形成方法の提供を目的とし、特に、見る角度によって、黄色に近い緑色から、青色に近い緑色へと緑色の同系色内で連続して色相が変化し、しかも、塗装物の正面から見た場合、すなわちハイライト部では金色のように光り輝き、塗装物の斜めから見た場合、すなわちシェード部では青色のようにも見える、従来にない独特の意匠を有する光輝性複層塗膜の形成方法の提供を目的とする。また、本発明は、ハイライト部だけでなく、シェード部分においてもキラキラとした光輝感を高めることを目的とする。
【課題を解決するための手段】
【００１０】
本発明者らは、鋭意検討の結果、塗料に、特定の粒径を有する二酸化チタン被覆シリカフレーク顔料（ａ）と、着色顔料（ｂ）とをそれぞれ特定の配合量で配合することによって、色相が、黄色に近い緑色から、青色に近い緑色へと、広範な緑色の同系色内で連続的に変化し、しかも、場合によっては、塗装物のハイライト部分では金色のように光り輝き、シェード部では青色のようにも見える、従来にない広範な緑色の独特な意匠を有する光輝性複層塗膜が得られることを見出し、本発明を完成するに至った。従って、本発明は以下の光輝性複層塗膜の形成方法を提供する。
【００１１】
下地塗膜層を形成した基材上に、光輝性ベース塗膜層を形成し、さらにその上にクリヤー塗膜層を形成する、光輝性複層塗膜の形成方法であって、
光輝性複層塗膜が、マンセル表色系において、マンセル色相環（２０色相）の１０Ｙから１０Ｂの緑色系の色相、ならびに、１〜５の明度（Ｖ）および１〜６の彩度（Ｃ）を有し、
光輝性ベース塗膜層を形成する光輝性ベース塗料組成物が、平均粒径５〜４０μｍの二酸化チタン被覆シリカフレーク顔料（ａ）と、着色顔料（ｂ）とを含み、
前記顔料（ａ）の濃度（ＰＷＣ）が０．１〜２０質量％であり、
前記顔料（ｂ）の濃度（ＰＷＣ）が０．１〜２０質量％であり、
前記顔料（ａ）が黄色、緑色および青色を連続して奏する、
光輝性複層塗膜の形成方法。
【００１２】
本発明の光輝性複層塗膜の形成方法において、前記顔料（ａ）および（ｂ）の質量比（（ａ）／（ｂ））が、９／１〜１／９であることが好ましい。
【００１３】
本発明の光輝性複層塗膜の形成方法において、前記光輝性複層塗膜が、マンセル色相環（２０色相）の５Ｇから１０ＢＧの緑色系の色相を有することが好ましい。
【００１４】
本発明の光輝性複層塗膜の形成方法において、前記光輝性複層塗膜が、広い干渉幅を有することが好ましい。
【００１５】
また、本発明は、上記の光輝性複層塗膜の形成方法によって形成される、光輝性ベース塗膜層と、クリヤー塗膜層とを含む光輝性複層塗膜にも関する。
【発明の効果】
【００１６】
本発明によると、色相が黄色に近い緑色から、青色に近い緑色へと、広範な緑色の同系色内でゆるやかに連続して変化し、しかも、正面から見た場合には金色のようにも見え、斜めから見た場合には青色のようにも見える、従来にない広範な緑色系の独特な意匠を有する光輝性複層塗膜を提供することができる。本発明によって形成される光輝性複層塗膜が有するこのような従来にない独特の広範な緑色系の色相を図１に示すマンセル表色系のマンセル色相環（２０色相）で表すと、１０Ｙ（黄色に近い緑色）から１０Ｂ（青色に近い緑色）に連続して広範に変化するものであり、１０Ｙと１０Ｂとの中間に位置する色相、５ＧＹ、１０ＧＹ、５Ｇ、１０Ｇ、５ＢＧ、１０ＢＧおよび５Ｂのそれぞれの色相を目視ではっきりと観察することができる。従来でも２色系や多色系の光輝性塗膜が存在していたが、これらは同系色内で色相がゆるやかに変化するものではなく、全く異なる色相へと色相がダイナミックに変化するものであった。従って、本発明によって得られる緑色系内でゆるやかに連続して変化する色相は、従来にない意匠であり、非常に驚くべきものである。
【００１７】
さらに、驚くべきことに、本発明によって形成される光輝性複層塗膜は、上述のように、見る角度によってマンセル色相環（２０色相）の１０Ｙ（黄色に近い緑色）から１０Ｂ（青色に近い緑色）に連続して色相が変化するが、図２で示すように、塗装物（１）の入射光（５）が当たるハイライト部（２）を正面から見た場合、光輝性塗膜に含まれ得る他の光輝性顔料およびクリヤー塗膜層との相乗効果によって、金色のようにも見える。従って、本発明で形成される光輝性複層塗膜を自動車車体などの形状の複雑な被塗物に適用した場合、フェンダーやプレスラインなどの被塗物の意匠そのものを際立たせる効果が得られる。また、図２で示す塗装物（１）のシェード部（３）では、光の加減およびハイライト部（２）とのコントラストによって、青色のように見える場合もあり、被塗物自体の意匠をさらに強調することができる。
【００１８】
また、本発明で形成される光輝性複層塗膜は、図２に示すように、被塗物（１）のハイライト部（２）だけでなく、驚くべきことに、シュード部（３）やその中間部（４）においても、キラキラとした光輝感を発現することができ、優れた意匠を塗膜に提供することができる。
【図面の簡単な説明】
【００１９】
【図１】マンセル表色系のマンセル色相環（２０色相）を示す。
【図２】塗装物（１）のハイライト部（２）、シェード部（３）および中間部（４）および入射光（５）を示す。
【図３】角度に応じた色相変化の測定方法を示す。
【図４】実施例１で形成された光輝性複層塗膜のａ＊値およびｂ＊値およびその検出限界を示す。
【図５】比較例１で形成された光輝性複層塗膜のａ＊値およびｂ＊値およびその検出限界を示す。
【発明を実施するための形態】
【００２０】
本発明は、光輝性複層塗膜の形成方法に関し、黄色に近い緑色から青色に近い緑色へと色相が緑色系の同系色内で連続的に変化し、しかも正面から見た場合には金色のようにも見える、従来にない緑色系の独特な意匠を有する光輝性複層塗膜を提供する。
【００２１】
本発明では、塗膜の色をマンセル表色系で示す。マンセル表色系は、「三属性による色の表示方法」（ＪＩＳ  Ｚ  ８７２１）として、当業者によく知られているものであり、色の三属性である、色相（Ｈ）、明度（Ｖ）および彩度（Ｃ）によって、色を分類する。
【００２２】
マンセル表色系において、色相（Ｈ）は、図１に示すマンセル色相環の記号（Ｒ、Ｙ、Ｇ、ＢおよびＰ）と番号（５および１０など）との組み合わせで示すことができる。マンセル色相環において、「Ｒ」はレッドを示し、「Ｙ」はイエローを示し、「Ｇ」はグリーンを示し、「Ｂ」はブルーを示し、「Ｐ」はパープルを示す。また、これらの中間の色相である、「ＹＲ」はイエローレッドを示し、「ＧＹ」はグリーンイエローを示し、「ＢＧ」はブルーグリーンを示し、「ＰＢ」はパープルブルーを示し、「ＲＰ」はレッドパープルを示す。マンセル表色系において、マンセル色相環の「１０色相」とは、図１に示す通り、番号「１０」を付した色相の総称である。また、マンセル色相環の「２０色相」とは、図１に示す通り、マンセル色相環の「１０色相」の中間に位置する色相に番号「５」を付して「２０色相」としたものである。さらに、マンセル表色系では、マンセル色相環の「２０色相」の中間に位置する色相に番号「２．５」または「７．５」を付して「４０色相」とする場合もある。なお、マンセル色相環では、図１に示す通り、「２．５Ｙ」で示される色相がいわゆる「黄色」であり、「２．５ＰＢ」で示される色相がいわゆる「青色」であることに留意する必要がある。
【００２３】
マンセル表色系において、明度（Ｖ）は、０〜１０の値で示され、色の明るさを示す指標であり、値が小さいほど色が暗いことを示し、値が大きいほど明るいことを示す。本発明によって形成される光輝性複層塗膜の明度（Ｖ）は１〜５、好ましくは２〜４である。
【００２４】
マンセル表色系において、彩度（Ｃ）は、０〜１４の値で示され、色の鮮やかさを示す指標であり、値が小さいほど色が地味であることを示し、値が大きいほど色が鮮やかであることを示す。本発明によって形成される光輝性複層塗膜の彩度（Ｃ）は１〜６、好ましくは２〜４である。
【００２５】
本発明において、塗膜の色、すなわち、マンセル表色系の色相（Ｈ）、明度（Ｖ）および彩度（Ｃ）は、例えば、スガ試験機株式会社製の「ＳＭ  カラーコンピューター  ＳＭ−Ｔ」によって測定することができる。あるいは、１９４３年に米国光学会（Ｏｐｔｉｃａｌ  Ｓｏｃｉｅｔｙ  ｏｆ  Ａｍｅｒｉｃａ）の測色委員会で尺度が示された色票集の色見本と、得られた塗板とを目視により対比評価することによって、決定することができる。
【００２６】
本発明によって形成される光輝性複層塗膜の色相（Ｈ）は、マンセル表色系のマンセル色相環（２０色相）によると、１０Ｙ（黄色に近い緑色）から１０Ｂ（青に近い緑）まで広範にわたる緑色の色相系内でゆるやかに連続して変化する。
【００２７】
例えば、自動車車体などの複雑な形状の被塗物は、塗装面が湾曲、または場合によっては折れ曲がっていることが多く、一般に、ルーフ部分であっても、全くの平面であることはほとんどない。特に、自動車車体の意匠を決定づける、エンジンフードを含むフロント部分、フェンダー部分、ドア部分、リヤ部分は、特に複雑な形状をしている。また、最近では、プレスラインが複雑に絡み合って全体の意匠を形成することも多い。図２に模式的に示す通り、塗装物（１）に光（５）がよく当たる部分をハイライト部（２）、光がよく当たらない部分をシェード部（３）、ハイライト部（２）とシェード部（３）との間を中間部（４）と定義すると、本発明によって形成される光輝性複層塗膜は、ハイライト部（２）ではマンセル色相環（２０色相）の１０Ｙの色相（黄色に近い緑色）を示し、シェード部（３）では、マンセル色相環（２０色相）の１０Ｂの色相（青色に近い緑色）を示す。中間部（４）では、ハイライト部（２）からシェード部（３）にかけて、色相が、１０Ｙから、５ＧＹ、１０ＧＹ、５Ｇ、１０Ｇ、５ＢＧ、１０ＢＧおよび５Ｂを順番に経由して、１０Ｂに向かってゆるやかに連続して変化する。従って、本発明では、緑色系の同系色内で色相がゆるやかに連続して変化し、その中間の色もはっきりと目視で観察することができる。当該分野では、色相変化をもたらす塗料の代表として、マジョーラ（ＭＡＺＩＯＲＡ（登録商標）、日本ペイント株式会社製）がよく知られているが、この塗料は、パープル（Ｐ）とグリーン（Ｇ）、ブルー（Ｂ）とイエロー（Ｙ）のように、マンセル色相環の反対側に位置する色相へとダイナミックに瞬時に色相が変化するものであり、同系色内において、ゆっくりとゆるやかに色相が変化するものではない。従って、本発明の方法によって形成される光輝性複層塗膜は、従来の多色性塗料とは全く異なる意匠を提供することができる。
【００２８】
上述の通り、本発明は、マンセル色相環（２０色相）の１０Ｙ（黄色に近い緑色）から１０Ｂ（青色に近い緑色）の緑色系の色相を連続して奏し、しかも広い干渉幅を有する従来にない独特の意匠を塗膜に提供することができるが、これらの特徴は、光輝性複層塗膜に含まれる光輝性ベース塗膜層を形成する光輝性ベース塗料組成物が、特定の粒径を有する二酸化チタン被覆シリカフレーク顔料（ａ）と、着色顔料（ｂ）とを含み、それぞれを特定の割合で配合することによって、達成することができるものである。以下、本発明の光輝性複層塗膜の形成方法および各塗膜層を形成する塗料組成物を詳細に説明する。
【００２９】
本発明は、基材上に、光輝性ベース塗料組成物を塗布して光輝性ベース塗膜層を形成し、さらにその上にクリヤー塗料組成物を塗布してクリヤー塗膜層を形成することによって、上塗り塗膜として、光輝性ベース塗膜層とクリヤー塗膜層とを含む光輝性複層塗膜を形成することができる。本発明の方法によって得られる光輝性複層塗膜は、マンセル表色系において、図１に示すマンセル色相環（２０色相）の１０Ｙから１０Ｂの緑色系の色相、好ましくは５Ｇから１０ＢＧの緑色系の色相、ならびに、１〜５の明度（Ｖ）および１〜６の彩度（Ｃ）を有し、角度に応じて緑色系の同系色内で色相が連続して変化し、しかもハイライト部だけでなくシェード部においてもキラキラとした光輝感を有する、従来にない独特の意匠を有する。
【００３０】
光輝性ベース塗料組成物
本発明において、光輝性ベース塗膜層（本明細書中、単に「光輝性塗膜層」と記載する場合もある）を形成することのできる光輝性ベース塗料組成物（本明細書中、単に「光輝性塗料組成物」と記載する場合もある）は、ビヒクルと、光輝性顔料として特定の二酸化チタン被覆シリカフレーク顔料（ａ）［本明細書中、以下、「顔料（ａ）」と略記する場合もある］と、着色顔料（ｂ）［本明細書中、以下、「顔料（ｂ）」と略記する場合もある］とを含む。
【００３１】
本発明では、顔料（ａ）と顔料（ｂ）とを特定の割合で含む光輝性ベース塗料組成物から光輝性ベース塗膜層を形成し、さらにその上にクリヤー塗膜層を形成することによって、角度に応じて色相が同系色内で連続して変化する光輝性複層塗膜を形成することができる。
【００３２】
図２に示す塗装物（１）は、自動車のドアのような湾曲（紙面の手前側に向かって凸）した基材上に、本発明によって光輝性複層塗膜を形成したものである。この光輝性複層塗膜は、ハイライト部（２）においては、図１のマンセル色相環（２０色相）の「１０Ｙ」で表される黄色に近い緑色を呈し、場合によっては、光輝性顔料に含まれ得る他の光輝性顔料およびクリヤー塗膜層による視覚効果によって、金色のようにも見える。また、シェード部（３）においては、図１に示すマンセル色相環（２０色相）の「１０Ｂ」で表される青色に近い緑色を呈し、光の加減およびハイライト部（２）とのコントラストによって、青色のように見える場合もある。ここで、塗面のハイライト部とは、入射光（５）に対して、光の入射角と反射角がほぼ同じとなるような光がよく当たる位置を意味し、シェード部とは、光の入射角と反射角とが大きく異なり、光がよく当たらない（いわゆる影の）位置を意味する。ハイライト部（２）とシェード部（３）との中間部（４）においては、ハイライト部（２）からシェード部（３）にかけて、色相が、図１に示すマンセル色相環（２０色相）の「１０Ｙ」（黄色に近い緑色）から「１０Ｂ」（青色に近い緑色）へとゆるやかに連続して変化する。従って、中間部（４）では、図１のマンセル色相環（２０色相）の「５ＧＹ」、「１０ＧＹ」、「５Ｇ」、「１０Ｇ」、「５ＢＧ」、「１０ＢＧ」および「５Ｂ」の緑色系の色相をそれぞれ目視ではっきりと確認することができる。このことにより、塗装物（１）では、ハイライト部（２）、中間部（４）およびシェード部（３）にかけて、見る角度に応じて、緑色系の同系色内で少なくとも３色に変化する色相を目視ではっきりと確認することができる。なお、塗装物（１）は、湾曲しているので、ハイライト部（２）、中間部（４）およびシェード部（３）のそれぞれの境界は実際の塗膜では明確に区別されているわけではなく、ハイライト部（２）、中間部（４）およびシェード部（３）にかけて、色相が緑色の同系色内で徐々に変化していく独特の意匠を与える。
【００３３】
この少なくとも３色性の意匠を発現するための第１の条件としては、顔料（ａ）の色相が、少なくとも黄色、緑色および青色を連続して奏することが挙げられる。また、本発明では、顔料（ａ）および顔料（ｂ）の全てを混合して得られる色相が、緑色系内であることが望ましい。なお、本発明では、緑色系の同系色内で色相が変化する光輝性複層塗膜に関するが、青色系、赤色系、黄色系などの他の色相でも同系色内で色相を変化させることが可能である。その場合には、マンセル色相環（２０色相）で少なくとも５つ連続する色相を有する光輝性顔料を選択し、顔料（ａ）および（ｂ）を混合した色相がそのちょうど中間となるように顔料（ａ）および（ｂ）を選択することで、同系色内での色相変化を達成することができる。
【００３４】
さらに第２の条件として、顔料（ａ）および顔料（ｂ）の濃度（Ｐｉｇｍｅｎｔ  Ｗｅｉｇｈｔ  Ｃｏｎｃｅｎｔｒａｔｉｏｎ（ＰＷＣ））が、光輝性ベース塗料組成物において、それぞれ、０．１〜２０質量％であることが挙げられる。
【００３５】
顔料
顔料（ａ）：二酸化チタン被覆シリカフレーク顔料
本発明において、キラキラした光輝感を塗膜に付与することのできる光輝性顔料として光輝性ベース塗料組成物に配合する顔料（ａ）は、二酸化チタン被覆シリカフレーク顔料である。
【００３６】
本発明で使用することのできる顔料（ａ）は、天然または合成のシリカフレーク（二酸化ケイ素：ＳｉＯ２）に、二酸化チタン（ＴｉＯ２）を含む金属酸化物層［以下、二酸化チタン層と称する場合もある］を望ましくは均一に被覆することによって製造することができる。
【００３７】
シリカフレーク基材の厚みは、３００〜１０００ｎｍ、好ましくは３００〜７００ｎｍである。シリカフレーク基材の厚みが上記範囲を逸脱すると、本発明で規定する発色性が低下する恐れがある。
【００３８】
二酸化チタン層は、シリカフレーク顔料の被覆層の質量基準で、１５〜２０質量％の二酸化チタンを含み、さらに、その他の金属酸化物として、２．０〜４．０質量％の二酸化スズおよび１．０〜３．０質量％の二酸化ジルコニウムを含んでいてもよい。二酸化チタン層がこれらの成分を上記の範囲内で含むことによって、本発明で規定する発色性を達成することができる。
【００３９】
二酸化チタン層の厚みは、５０〜３００ｎｍである。二酸化チタン層の厚みが上記範囲を逸脱すると、本発明で規定する発色性を達成することができない恐れがある。
【００４０】
顔料（ａ）の平均粒径（Ｄ５０）は、５〜４０μｍ、好ましくは１０〜３５μｍである。平均粒径が上記範囲を逸脱すると、本発明で規定する発色性を発現することができない恐れがある。
【００４１】
なお、顔料（ａ）の平均粒径は、レーザー回折法によって粒度分布を測定し、メジアン値（Ｄ５０）で示したものである。
【００４２】
顔料（ａ）は、角度依存性を有する顔料なので上記の構造を有することによってカラートラベル性、すなわち、光の入射角と反射角（すなわち観察角もしくは受光角）との組み合わせによって、少なくとも黄色、緑色および青色を連続して奏し、見る角度によってはゴールド色またはシルバー色をも呈することができるものである。
【００４３】
また、顔料（ａ）は、シリカフレークをベースとするので、非常に透明性が高く、他の着色顔料と併用した場合であっても、色相に悪影響を及ぼすことがないので、非常に有益である。
【００４４】
顔料（ａ）は、市販品であってもよく、例えば、ＭＥＲＣＫ社製のカラーストリーム  Ｔ２０−０４  ＷＮＴ  ラピス  サンライト（ｃｏｌｏｒｓｔｒｅａｍ（登録商標）Ｔ２０−０４  ＷＮＴ  Ｌａｐｉｓ  Ｓｕｎｌｉｇｈｔ）などが挙げられる。なかでも、黄色、金色、銀色、緑色、青色のカラートラベル性を有する、ＭＥＲＣＫ社製のカラーストリーム  Ｔ２０−０４  ＷＮＴ  ラピス  サンライトが特に好ましい。
【００４５】
なお、本発明では２以上の顔料（ａ）を組み合わせて使用してもよい。
【００４６】
顔料（ａ）の濃度（ＰＷＣ）は、光輝性ベース塗料組成物において、０．１〜２０質量％、好ましくは０．１〜１０質量％であり、０．１質量％未満の場合、発色性が低下するなどの問題の恐れがあり、２０質量％を超える場合、仕上がり外観が低下するなどの問題の恐れがある。
【００４７】
本発明において、顔料（ａ）の濃度（ＰＷＣ）は、光輝性ベース塗料組成物の全固形分の質量に対して、顔料（ａ）の質量を百分率（質量％）で表したものである。なお、光輝性ベース塗料組成物の全固形分には、顔料（ａ）および顔料（ｂ）、光輝性ベース塗料組成物のビヒクルとなる樹脂成分（固形分）、任意のその他の成分（固形分）が全て含まれる。
【００４８】
顔料（ｂ）：着色顔料
顔料（ｂ）は、上記顔料（ａ）と組み合わせて緑色系の色相を奏することができる有機系および／または無機系の着色顔料であれば、特に制限はない。また、顔料（ｂ）は、２種以上の顔料を適宜組み合わせて使用してもよい。
【００４９】
有機系の着色顔料としては、例えば、アゾ系顔料（例えば、アゾキレート系顔料、不溶性アゾ系顔料、縮合アゾ系顔料）、フタロシアニン系顔料、キナクリドン系顔料、ベンズイミダゾロン系顔料、ジケトピロロピロール系顔料、イソインドリノン系顔料、スレン系顔料、ペリノン系顔料、ペリレン系顔料、インジゴ系顔料、ジオキサン系顔料、キノフタロン系顔料、ジオキサジン系顔料、金属錯体有機顔料などが挙げられ、２以上を組み合わせて使用してもよい。
【００５０】
無機系の着色顔料としては、例えば、カーボンブラック、酸化チタン、黄鉛、亜鉛華、カドミウムレッド、モリブデンレッド、クロムエロー、酸化クロム、プルシアンブルー、コバルトブルー、黄色酸化鉄、ベンガラなどが挙げられ、２以上を組み合わせて使用してもよい。
【００５１】
同系色内での色相変化を期待する場合、顔料（ｂ）は、顔料（ａ）が奏する色相（マンセル色相環（２０色相）上の色相中）のちょうど真ん中あたりの緑色系の色相を有することが望ましい。あるいは、顔料（ａ）および顔料（ｂ）の全てを混合して得られる色相が、緑色系内であることが望ましい。例えば、緑色系内で見る角度に依存した色相変化を期待する場合、顔料（ａ）および顔料（ｂ）の全てを混合して得られる色相は、マンセル色相環（２０色相）の１０Ｙ〜１０Ｂからなる群から選択されることが望ましく、なかでも５Ｇ〜５ＢＧからなる群から選択されることがさらに望ましい。
【００５２】
顔料（ｂ）の濃度（ＰＷＣ）は、０．１〜２０質量％、好ましくは０．１〜５質量％である。０．１質量％未満の場合、緑系の発色が低下するなどの問題の恐れがあり、２０質量％を超える場合、顔料（ａ）の発色性が低下するなどの問題の恐れがある。
【００５３】
本発明において、顔料（ｂ）の濃度（ＰＷＣ）は、光輝性ベース塗料組成物の全固形分の質量に対して、顔料（ｂ）の質量を百分率（質量％）で表したものである。なお、光輝性ベース塗料組成物の全固形分には、顔料（ａ）および顔料（ｂ）、光輝性ベース塗料組成物のビヒクルとなる樹脂成分（固形分）、任意のその他の成分（固形分）が含まれる。
【００５４】
本発明において、顔料（ａ）および顔料（ｂ）の質量比（（ａ）／（ｂ））は、９／１〜１／９、好ましくは８／２〜５／５である。質量比（（ａ）／（ｂ））が９／１を超えると、緑系の発色が低下するなどの問題の恐れがあり、１／９未満であると、顔料（ａ）の発色性が低下するなどの問題の恐れがある。
【００５５】
本発明では、顔料（ａ）および（ｂ）だけでなく、必要に応じて、さらに、顔料（ａ）以外のその他の光輝性顔料、体質顔料などの顔料を光輝性ベース塗料組成物に適宜配合してもよい。
【００５６】
顔料（ａ）以外のその他の光輝性顔料としては、例えば、金属アルミニウムフレーク、金属チタンフレーク、ステンレスフレーク、ガラスフレークなどが挙げられ、２以上を組み合わせて使用してもよい。
【００５７】
体質顔料としては、例えば、炭酸カルシウム、硫酸バリウム、クレー、タルク等が挙げられ、２以上を組み合わせて使用してもよい。
【００５８】
光輝性ベース塗料組成物において、全顔料濃度（ＰＷＣ）は、０．１〜５０質量％、好ましくは０．１〜３０質量％であり、上記範囲を逸脱すると、本発明で規定の発色性を達成することができない恐れがある。
【００５９】
ビヒクル
本発明で使用することのできる光輝性ベース塗料組成物に含まれるビヒクルは、上述の顔料を分散するものであって、塗膜形成性樹脂と、必要に応じて、架橋剤（および／または硬化剤）とから構成される。
【００６０】
ビヒクルを構成する塗膜形成性樹脂としては、例えば、（Ａ）アクリル樹脂、（Ｂ）ポリエステル樹脂、（Ｃ）アルキド樹脂、（Ｄ）フッ素樹脂、（Ｅ）エポキシ樹脂、（Ｆ）ポリウレタン樹脂、（Ｇ）ポリエーテル樹脂等が挙げられ、特に、アクリル樹脂およびポリエステル樹脂が好ましく用いられる。これらは、２種以上を組み合わせて使用することができる。また、上記塗膜形成性樹脂には、硬化性を有するタイプとラッカータイプとがあるが、通常は硬化性を有するタイプのものが使用される。硬化性を有するタイプの場合には、アミノ樹脂や（ブロック）ポリイソシアネート化合物、アミン系、ポリアミド系、多価カルボン酸等の架橋剤と混合して使用に供され、加熱または常温で硬化反応を進行させることができる。また、硬化性を有しないタイプの塗膜形成性樹脂を、硬化性を有するタイプと併用することも可能である。
【００６１】
（Ａ）アクリル樹脂
アクリル樹脂としては、アクリル系モノマーの共重合体、あるいは、アクリル系モノマーと他のエチレン性不飽和モノマーとの共重合体を挙げることができる。上記共重合に使用し得るアクリル系モノマーとしては、アクリル酸、メタクリル酸、アクリル酸またはメタクリル酸のメチル、エチル、プロピル、ｎ−ブチル、ｉ−ブチル、ｔ−ブチル、２−エチルヘキシル、ラウリル、フェニル、ベンジル、２−ヒドロキシエチル、２−ヒドロキシプロピル等のエステル化物、アクリル酸またはメタクリル酸２−ヒドロキシエチルのカプロラクトンの開環付加物、アクリルアミド、メタクリルアミドおよびＮ−メチロールアクリルアミドなどがある。これらと共重合可能な他のエチレン性不飽和モノマーとしては、スチレン、α−メチルスチレン（またはダイマー）、イタコン酸、マレイン酸、酢酸ビニルなどがある。また、当業者に公知の方法、例えば、特開２００７−３９６１５号公報に開示の方法に従って、アクリル樹脂を水性エマルション化して水性塗料とすることが好ましい。
【００６２】
（Ｂ）ポリエステル樹脂
ポリエステル樹脂としては、飽和ポリエステル樹脂や不飽和ポリエステル樹脂等が挙げられ、例えば、多塩基酸と多価アルコールを加熱縮合して得られた縮合物が挙げられる。多塩基酸としては、例えば、飽和多塩基酸、不飽和多塩基酸等が挙げられ、飽和多塩基酸としては、例えば、無水フタル酸、テレフタル酸、コハク酸等が挙げられ、不飽和多塩基酸としては、例えば、マレイン酸、無水マレイン酸、フマル酸等が挙げられる。多価アルコールとしては、例えば、二価アルコール、三価アルコール等が挙げられ、二価アルコールとしては、例えば、エチレングリコール、ジエチレングリコール等が挙げられ、三価アルコールとしては、例えば、グリセリン、トリメチロールプロパン等が挙げられる。
【００６３】
（Ｃ）アルキド樹脂
アルキド樹脂としては、上記多塩基酸と多価アルコールにさらに油脂・油脂脂肪酸（大豆油、アマニ油、ヤシ油、ステアリン酸等）、天然樹脂（ロジン、コハク等）等の変性剤を反応させて変性させて得られたアルキッド樹脂を用いることができる。
【００６４】
（Ｄ）フッ素樹脂
フッ素樹脂としては、フッ化ビニリデン樹脂、四フッ化エチレン樹脂のいずれかまたはこれらの混合体、フルオロオレフィンとヒドロキシ基含有の重合性化合物およびその他の共重合可能なビニル系化合物からなる単量体を共重合させて得られる各種フッ素系共重合体からなる樹脂を挙げることができる。
【００６５】
（Ｅ）エポキシ樹脂
エポキシ樹脂としては、ビスフェノールとエピクロルヒドリンの反応によって得られる樹脂等を挙げることができる。ビスフェノールとしては、例えば、ビスフェノールＡ、Ｆ等が挙げられる。上記ビスフェノール型エポキシ樹脂としては、例えば、エピコート８２８、エピコート１００１、エピコート１００４、エピコート１００７、エピコート１００９（いずれも、シェルケミカル社製）等が挙げられ、またこれらを適当な鎖延長剤を用いて鎖延長したものも用いることができる。
【００６６】
（Ｆ）ポリウレタン樹脂
ポリウレタン樹脂としては、アクリル、ポリエステル、ポリエーテル、ポリカーボネート等の各種ポリオール成分とポリイソシアネート化合物とによって得られるウレタン結合を有する樹脂を挙げることができる。上記ポリイソシアネート化合物としては、２，４−トリレンジイソシアネート（２，４−ＴＤＩ）、２，６−トリレンジイソシアネート（２，６−ＴＤＩ）、およびその混合物（ＴＤＩ）、ジフェニルメタン−４，４’−ジイソシアネート（４，４’−ＭＤＩ）、ジフェニルメタン−２，４’−ジイソシアネート（２，４’−ＭＤＩ）、およびその混合物（ＭＤＩ）、ナフタレン−１，５−ジイソシアネート（ＮＤＩ）、３，３’−ジメチル−４，４’−ビフェニレンジイソシアネート（ＴＯＤＩ）、キシリレンジイソシアネート（ＸＤＩ）、ジシクロへキシルメタン・ジイソシアネート（水素化ＨＤＩ）、イソホロンジイソシアネート（ＩＰＤＩ）、へキサメチレンジイソシアネート（ＨＤＩ）、水素化キシリレンジイソシアネート（ＨＸＤＩ）等を挙げることができる。
【００６７】
（Ｇ）ポリエーテル樹脂
ポリエーテル樹脂としては、エーテル結合を有する重合体または共重合体であり、ポリオキシエチレン系ポリエーテル、ポリオキシプロピレン系ポリエーテル、ポリオキシブチレン系ポリエーテルもしくはビスフェノールＡあるいはビスフェノールＦなどの芳香族ポリヒドロキシ化合物から誘導されるポリエーテル等の１分子当たりに少なくとも２個の水酸基を有するポリエーテル樹脂を、または上記ポリエーテル樹脂とコハク酸、アジピン酸、セバシン酸、フタル酸、イソフタル酸、テレフタル酸、トリメリット酸等の多価カルボン酸類、あるいは、これらの酸無水物等の反応性誘導体とを反応させて得られるカルボキシル基含有ポリエーテル樹脂を挙げることができる。
【００６８】
上記ビヒクルが架橋剤を含む場合、塗膜形成性樹脂と架橋剤の割合としては、固形分換算で塗膜形成性樹脂が９０〜５０質量％、架橋剤が１０〜５０質量％であり、好ましくは塗膜形成性樹脂が８５〜６０質量％であり、架橋剤が１５〜４０質量％である。架橋剤が１０質量％未満では（塗膜形成性樹脂が９０質量％を超えると）、塗膜中の架橋が十分でない場合がある。一方、架橋剤が５０質量％を超えると（塗膜形成性樹脂が５０質量％未満では）、塗料組成物の貯蔵安定性が低下するとともに硬化速度が大きくなるため、塗膜外観が悪くなる場合がある。
【００６９】
その他の成分
本発明で使用することのできる光輝性ベース塗料組成物には、上記成分の他に、脂肪族アミドの潤滑分散体であるポリアミドワックスや酸化ポリエチレンを主体としたコロイド状分散体であるポリエチレンワックス等の沈降防止剤、硬化触媒、紫外線吸収剤、酸化防止剤、レベリング剤、シリコンや有機高分子等の表面調整剤、タレ止め剤、増粘剤、消泡剤、滑剤、架橋性重合体粒子（ミクロゲル）等を適宜添加することができる。これらの添加剤は、通常、上記ビヒクル１００質量部（固形分基準）に対して、１５質量部以下の割合で配合することにより、塗料や塗膜の性能を改善することができる。
【００７０】
本発明の光輝性ベース塗料組成物は、上記構成成分を、通常、溶剤に溶解または分散した態様で提供される。溶剤としては、ビヒクルを溶解または分散するものであればよく、有機溶剤および／または水を使用することができる。有機溶剤としては、塗料分野において通常用いられるものを挙げることができる。例えば、トルエン、キシレン等の炭化水素類、アセトン、メチルエテルケトン等のケトン類、酢酸エチル、セロソルブアセテート、ブチルセロソルブ等のエステル類、アルコール類等を例示できる。環境面の観点から、有機溶剤の使用が規制されている場合には、水を用いることが好ましい。この場合、適量の親水性有機溶剤を配合してもよい。
【００７１】
本発明において使用することのできる光輝性ベース塗料組成物は、特に好ましい態様では、上記の顔料（ａ）および顔料（ｂ）、ならびに、ビヒクルとして、アクリル樹脂エマルションを含む塗膜形成性樹脂、アクリル樹脂と疎水性メラミン樹脂とを反応させた反応生成物を水分散することによって得られる粒径２０〜１４０ｎｍの疎水性メラミン樹脂水分散体を含む硬化剤、および架橋剤を含有するものであってもよく、これによって、優れた発色性を有する塗膜を得ることができる。また、自動車塗装における複層塗膜形成方法において、上記の光輝性ベース塗料組成物を水性塗料として用いた場合、優れたリコート密着性、チッピング性、耐水付着性を有する塗膜を得ることができる。従って、上記の光輝性ベース塗料組成物は、水性光輝性ベース塗料組成物として好適に用いることができる。
【００７２】
塗膜形成方法
本発明の光輝性複層塗膜の形成方法は、基材上に、上記の光輝性ベース塗料組成物を塗布して光輝性ベース塗膜層を形成し、さらにその上に、クリヤー塗料組成物を塗布してクリヤー塗膜層を形成し、基材上に、光輝性ベース塗膜層とクリヤー塗膜層とを含む光輝性複層塗膜を形成するものである。また、本発明では、上記の光輝性ベース塗料組成物を自動車（自動車車体、部品等）用の水性光輝性塗料として好適に使用することができる。
【００７３】
基材としては、特に限定されるものでなく、鉄、アルミニウム、マグネシウム、銅、スズ、亜鉛またはこれらの合金等の金属類およびその成形品；ガラス、セメント、コンクリート等の無機材料；ポリエチレン樹脂、ポリプロピレン樹脂、エチレン−酢酸ビニル共重合体樹脂、ポリアミド樹脂、アクリル樹脂、塩化ビニリデン樹脂、ポリカーボネート樹脂、ポリウレタン樹脂、エポキシ樹脂、ポリエステル樹脂、ポリスチレン樹脂、ＡＢＳ樹脂等の樹脂類や各種のＦＲＰ等のプラスチック材料およびその成形品または発泡体；木材、繊維材料（紙、布等）等の天然または合成材料等が挙げられる。基材は、本発明によって得られる少なくとも３色性の意匠を効果的に発現するため、例えば、乗用車、トラック、オートバイ、バス等の自動車車体および部品（自動車のボディ、ドアなど）のように、曲面を有しているものであることが好ましい。また、プラスチック成形品としては、具体的には、スポイラー、バンパー、ミラーカバー、グリル、ドアノブ等の自動車部品等を挙げることができる。さらに、これらのプラスチック成形品は、イオン交換水または中性洗剤で洗浄されたものが好ましい。また、さらに、静電塗装を可能にするためのプライマー塗装が施されていてもよい。
【００７４】
本発明の光輝性複層塗膜の形成方法においては、基材が自動車車体およびその部品などの場合には、導電性の基材を予め脱脂処理や化成処理（リン酸塩、クロム酸塩等による化成処理）した後、基材に電着塗装、中塗り塗装などの下地塗装を施しておくことが好ましい。
【００７５】
電着塗装は、鋼板などの導電性の基材に電着塗膜を形成して防錆性を付与することを目的として行われるものであり、このような電着塗膜を形成することのできる電着塗料組成物としては、特に限定はなく、当業者によく知られているカチオン型電着塗料組成物およびアニオン型電着塗料組成物をいずれも使用することができ、防錆性の観点からカチオン型電着塗料組成物が好ましく、なかでも、エポキシ系のカチオン型電着塗料組成物が特に好ましい。
【００７６】
本発明において、基材が自動車車体または鋼板である場合、電着塗膜形成前に、脱脂、水洗、化成皮膜形成、水洗、純水洗、乾燥までの前処理を従来公知の方法で行うことが好ましい。電着塗膜形成方法は、従来公知の方法の中から、適当な方法を任意に選択すればよく、電着塗膜形成条件、焼き付け硬化条件、電着塗膜の厚さ等に関しても、基材や使用する電着塗料組成物の種類等に応じて、適宜決定すればよい。
【００７７】
中塗り塗装は、基材または電着塗膜の上に中塗り塗膜層を形成して、下地隠蔽性、耐チッピング性、上塗り塗膜層との密着性などの性能の向上を目的として行われる。また、中塗り塗膜層は、最終の光輝性複層塗膜を平滑にし、外観の良好な塗膜とするための下地としても機能し、さらに、電着塗膜層と上塗り塗膜層との間のバインダーとなり、かつ、塗膜表面を通じて到達する紫外線や水による塗膜の劣化に対する耐候性が要求される。中塗り塗膜層を形成することのできる中塗り塗料組成物としては、特に制限はなく、当業者によく知られている溶剤型塗料のほか、水性塗料、粉体塗料またはハイソリッド型塗料等も適用でき、具体的には、エポキシエステル／メラミン系樹脂、アルキッド／メラミン系樹脂またはオイルフリーポリエステル／メラミン系樹脂塗料、アクリル樹脂および／またはポリエステル樹脂とアミノ樹脂および／またはイソシアネート硬化剤とを組み合わせた中塗り塗料等、従来公知の中塗り塗料の中から適宜選択して用いることができる。
【００７８】
中塗り塗膜層の形成方法に関しては、従来公知の方法の中から適当な方法を任意に選択すればよい。また、本発明では、カーボンブラックと二酸化チタンとを主要顔料としたグレー系中塗り塗料組成物や、上塗り塗膜層との明度および色相を合わせたセットグレーや各種の着色顔料を組み合わせた、いわゆるカラー中塗り塗料組成物を用いることができる。これらのカラー中塗り塗料組成物は、中塗り塗膜層と上塗り塗膜層との複合色を発現させ、意匠性をさらに高めることができる。また、これらの中塗り塗料組成物に、アルミニウム粉、マイカ粉等の扁平顔料を添加してもよい。さらに、中塗り塗料組成物には、塗料に通常添加することのできる添加剤、例えば、表面調整剤、酸化防止剤、消泡剤等を配合してもよい。中塗り塗膜層の乾燥膜厚は、２０〜１００μｍが好ましく、より好ましくは３０〜５０μｍである。
【００７９】
本発明の光輝性複層塗膜の形成方法では、好ましくは、基材上に、光輝性ベース塗料組成物を塗布して光輝性ベース塗膜層を形成し、光輝性ベース塗膜層の上にクリヤー塗料組成物を塗布してクリヤー塗膜層を形成する。
【００８０】
基材が、電着塗装、中塗り塗装などの下地塗装を施した下地塗膜層を有する基材である場合には、下地塗膜層の上に、必要に応じて、ウェットオンウェット（Ｗ／Ｗ）法、またはウェットオンドライ（Ｗ／Ｄ）法によって、光輝性ベース塗料組成物を塗布して、光輝性ベース塗膜層を形成することができる。次いで、光輝性ベース塗膜層の上に、ウェットオンウェット（Ｗ／Ｗ）法、またはウェットオンドライ（Ｗ／Ｄ）法によって、クリヤー塗料組成物を塗布して、クリヤー塗膜層を形成することができる。Ｗ／Ｗ法とは、塗料組成物を塗布した後、必要に応じて、塗布した塗膜を風乾等により乾燥、または、１００℃未満の温度で半硬化させて、未硬化状態または半硬化状態の塗膜の上に、さらに塗料組成物を塗布する方法であり、これに対して、Ｗ／Ｄ法とは、塗料組成物を塗布した後、焼き付け、硬化した塗膜の上に、さらに塗料組成物を塗布する方法である。
【００８１】
光輝性ベース塗料組成物を塗布する方法としては、特に限定はないが、例えば、スプレー法、ロールコーター法等が好ましく、外観向上の観点から、エアー静電スプレー塗装による多ステージ塗装、好ましくは２ステージで塗装するか、あるいは、エアー静電スプレー塗装と、メタリックベルと言われる回転霧化式の静電塗装機とを組み合わせた塗装方法が好ましい。また、複数回塗装することも可能である。
【００８２】
光輝性ベース塗料組成物による塗装時の塗膜の膜厚は、所望の用途により変化するが、一般的には乾燥膜厚で１コートにつき５〜３０μｍが好ましく、５〜２０μｍであることが好ましい。上記乾燥膜厚が５μｍ未満である場合、下地を隠蔽することができず膜切れが発生し、３０μｍを超える場合、鮮映性が低下したり、塗装時にムラあるいはタレ等の不具合が起こったりするおそれがある。良好な外観の複層塗膜を得るために、クリヤー塗料組成物を塗布する前に、形成した光輝性ベース塗膜を４０〜１００℃で２〜１０分間加熱しておくことが好ましい。この予備加熱を行うと、この上にクリヤー塗料組成物を塗布しても、光輝性顔料の配向が乱れないので好ましい。
【００８３】
本発明では、このようにして形成した光輝性ベース塗膜層の上に、少なくとも１層のクリヤー塗膜層を形成することができる。クリヤー塗膜層は、光輝性ベース塗膜層に含まれる光輝性顔料に起因する凹凸、チカチカ等を平滑にし、保護し、さらに美観を与えるものである。
【００８４】
本発明の光輝性複層塗膜の形成方法で使用することのできるクリヤー塗料組成物としては、特に限定はなく、上塗り塗装用として一般に使用されているものを用いることができ、例えば、アクリル樹脂、ポリエステル樹脂、フッ素樹脂、エポキシ樹脂、ポリウレタン樹脂、ポリエーテル樹脂およびこれらの変性樹脂等から選ばれた少なくとも１種の熱硬化性樹脂と前述の架橋剤および／または硬化剤とを混合したものを用いることができる。
【００８５】
クリヤー塗料組成物は、必要に応じて、その透明性を損なわない範囲で、あるいは、下地の意匠性を妨げない程度であれば、着色顔料、体質顔料、改質剤、紫外線吸収剤、レベリング剤、分散剤、消泡剤等の添加剤を配合することが可能である。また、特公平８−１９３１５号公報に記載されたカルボキシル基含有ポリマーとエポキシ基含有ポリマーとを含有するクリヤー塗料が、酸性雨対策およびＷ／Ｗ法で上記光輝性ベース塗膜層を形成した際に、光輝性顔料および着色顔料の配向を乱さないという観点から、好ましく用いられる。また、クリヤー塗料組成物は、溶剤型、水性型、粉体型等の種々の形態をとることができる。溶剤型塗料または水性塗料としては、一液型塗料を用いてもよいし、二液型ウレタン樹脂塗料等のような二液型塗料を用いてもよい。
【００８６】
溶剤型クリヤー塗料組成物の好ましい例としては、透明性あるいは耐酸エッチング性等の点から、アクリル樹脂および／またはポリエステル樹脂と、アミノ樹脂および／またはイソシアネートとの組み合わせ、あるいはカルボン酸／エポキシ硬化系を有するアクリル樹脂および／またはポリエステル樹脂等を挙げることができる。
【００８７】
また、水性型クリヤー塗料組成物の例としては、上記溶剤型クリヤー塗料組成物の例として挙げたものに含有される塗膜形成性樹脂を、塩基で中和して水性化した樹脂を含有するものを挙げることができる。この中和は重合の前または後に、ジメチルエタノールアミンおよびトリエチルアミンのような３級アミンを添加することにより行うことができる。
【００８８】
さらに、上記クリヤー塗料組成物には、塗装作業性を確保するために、粘性制御剤が添加されていることが好ましい。粘性制御剤は、一般にチクソトロピー性を示すものを使用できる。このようなものとして、例えば、従来から公知のものを使用することができる。また、必要により、硬化触媒、表面調整剤等を含むことができる。
【００８９】
なお、上記複層塗膜形成方法において用いられるクリヤー塗料組成物としては、有機溶剤の含有量による環境に与える影響の観点から、２０℃におけるフォードカップＮｏ．４で２０〜５０秒の粘度となるように希釈した時のクリヤー塗料組成物の固形分が５０質量％以上である溶剤型クリヤー塗料組成物または水性型クリヤー塗料組成物、あるいは、粉体型クリヤー塗料組成物であることが好ましい。
【００９０】
本発明において、クリヤー塗料組成物の塗布は、硬化した光輝性ベース塗膜層の上に行ってもよいが、未硬化状態または半硬化状態の光輝性ベース塗膜層の上に、Ｗ／Ｗ法でクリヤー塗料組成物を塗布することが好ましい。上記の光輝性ベース塗膜層に対して、上述のクリヤー塗料組成物を塗布する方法としては、特に限定はないが、例えば、スプレー法、ロールコーター法等が好ましく、具体的には、マイクロマイクロベル、マイクロベルと呼ばれる回転霧化式の静電塗装機による塗装方法を挙げることができる。また、複数回塗装することも可能である。クリヤー塗料組成物を複数回塗装する場合には、最終のクリヤー塗料組成物を塗布した後で同時に焼き付け硬化すればよく、先に形成したクリヤー塗膜を完全に硬化させる必要はない。
【００９１】
一方、粉体型クリヤー塗料組成物としては、熱可塑性および熱硬化性粉体塗料のような通常の粉体塗料を用いることができる。良好な物性の塗膜が得られるため、熱硬化性粉体塗料組成物が好ましい。熱硬化性粉体塗料組成物の具体的なものとしては、エポキシ系、アクリル系およびポリエステル系の粉体クリヤー塗料組成物等が挙げられるが、耐候性が良好なアクリル系粉体クリヤー塗料組成物が特に好ましい。
【００９２】
このように、光輝性ベース塗膜層（未硬化、半硬化、完全硬化のいずれでもよい）の上に形成されたクリヤー塗膜層は、必要に応じて、電着塗膜、中塗り塗膜などの下地塗膜層（未硬化、半硬化、完全硬化のいずれでもよい）とともに、所定温度および所定時間で焼き付け硬化され、光輝性複層塗膜を形成することができる。
【００９３】
上記クリヤー塗料組成物を塗装することによって形成されるクリヤー塗膜層の乾燥膜厚は、一般に１０〜８０μｍが好ましく、２０〜６０μｍであることがより好ましい。上記乾燥膜厚が１０μｍ未満である場合、下地の凹凸を隠蔽することができず、８０μｍを超えると塗装時にワキあるいはタレ等の不具合が起こるおそれがある。
【００９４】
このようにして形成されたクリヤー塗膜は、予め形成されている光輝性ベース塗膜とともに同時に加熱することによって硬化塗膜が形成される。上記加熱硬化温度は、硬化性および得られる複層塗膜の物性の観点から、８０〜１８０℃に設定されていることが好ましく、１２０〜１６０℃に設定されていることが更に好ましい。加熱硬化時間は上記温度に応じて任意に設定することができるが、加熱硬化温度１２０℃〜１６０℃で時間が１０〜３０分であることが適当である。
【００９５】
このようにして形成される光輝性複層塗膜の膜厚は、一般的には３０〜３００μｍであり、５０〜２５０μｍであることが好ましい。上記膜厚が３０μｍ未満である場合、膜自体の強度が低下し、３００μｍを超える場合、冷熱サイクル等の膜物性が低下するおそれがある。このようにして得られる複層塗膜もまた本発明の１つである。
【００９６】
本発明の光輝性複層塗膜形成方法によって形成される光輝性複層塗膜は、その表面に極めて高い光輝感および発色性、リコート密着性、耐チッピング性、耐水付着性を兼ね備える。
【００９７】
本発明では、好ましくは上述の下地塗膜層を形成した基材上に、上述の光輝性ベース塗料組成物、好ましくは水性光輝性ベース塗料組成物を塗布して、未硬化の光輝性ベース塗膜層を形成する工程（１）、上記未硬化の光輝性ベース塗膜層の上にクリヤー塗料組成物を塗布して、未硬化のクリヤー塗膜層を形成する工程（２）、および、上記の未硬化の光輝性ベース塗膜層および未硬化のクリヤー塗膜層とを同時に焼き付け硬化させる工程（３）を含む光輝性複層塗膜の形成方法が、コスト、作業性の観点から、特に好ましい。
【００９８】
本発明の方法によって基材上に形成される光輝性複層塗膜は、光輝性ベース塗膜層と、少なくとも１層のクリヤー塗膜層とを含むものであり、必要に応じて、電着塗膜層および中塗り塗膜層からなる群から選択される下地塗膜層をさらに含んでいてもよい。光輝性（ベース）塗膜層は、マンセル表色系において、マンセル色相環（２０色相）の１０Ｙから１０Ｂの色相、ならびに、１〜５の明度（Ｖ）および１〜６の彩度（Ｃ）を有する。
【００９９】
本発明の方法によって基材上に形成される光輝性複層塗膜は、特に、光輝性ベース塗料組成物から形成される光輝性ベース塗膜層に特徴があり、この光輝性ベース塗膜層によって、従来にない独特な意匠、すなわち、マンセル表色系において、図１に示すマンセル色相環（２０色相）の１０Ｙから１０Ｂの広範な緑色系の色相、ならびに、１〜５の明度（Ｖ）および１〜６の彩度（Ｃ）を提供し、しかも、見る角度に応じて、緑色系の同系色内で少なくとも３色の色相変化を起こすことができる。また、図２に示すハイライト部（２）では、黄色に近い緑色（１０Ｙ）を呈し、さらに、光輝性塗膜に含まれ得る他の光輝性顔料およびクリヤー塗膜層との相乗効果によって、金色のようにキラキラと眩しく光り輝くことができる。あるいは、図２に示すシェード部（３）では、青色に近い緑色（１０Ｂ）を示し、光の加減およびハイライト部（２）とのコントラストによっては、青色のようにも見える。
【０１００】
本発明によって形成される光輝性複層塗膜のこれらの従来にない意匠は、特に、自動車車体などの複雑な形状でしかも太陽光にさらされる被塗物に適用した場合、その形状を際立たせるのに非常に効果的である。また、本発明によって形成される光輝性複層塗膜は、広い干渉幅を有するので、光が強く当たらない屋内などにおいても、十分にキラキラと光り輝くことができる。
【０１０１】
また、本発明の塗装方法は、自動車車体だけでなく、二輪車、三輪車などのあらゆる乗り物の車体およびその部品、容器、電化製品など、塗装を必要とするあらゆる物品および製品に適用することができる。
【実施例】
【０１０２】
以下に製造例、実施例および比較例を挙げて本発明をさらに詳しく説明する。各例中の「部」は「重量部」を表し、「％」は「重量％」を表す。
【０１０３】
製造例１：光輝性ベース塗料組成物（１）の調製
アクリル樹脂エマルション（Ｅｍ−１）の調製
反応容器にイオン交換水１３５．４部、アクアロンＨＳ−１０（ポリオキシエチレンアルキルプロペニルフェニルエーテル硫酸エステル、第一工業製薬社製）１．１部を加え、窒素気流中で混合撹拌しながら８０℃に昇温した。次いで、アクリル酸メチル３５．７３部、メタクリル酸ブチル８．５７部、メタクリル酸２−ヒドロキシエチル５．７部、スチレン２０部、アクアロンＨＳ−１０が０．５部、アデカリアソープＮＥ−２０（α−［１−［（アリルオキシ）メチル］−２−ノニルフェノキシ］エチル）−ω−ヒドロキシオキシエチレン、旭電化社製、８０％水溶液）０．５部およびイオン交換水４９．７部からなる第１段目のエチレン性不飽和モノマー混合物と、過硫酸アンモニウム０．２１部およびイオン交換水８．６部からなる開始剤溶液とを、２時間にわたり並行して反応容器に滴下した。滴下終了後、１時間同温度で熟成を行った。
【０１０４】
さらに、この反応容器に、メタクリル酸ブチル２５．３部、メタクリル酸２−ヒドロキシエチル２．４部、メタクリル酸２．３部、アクアロンＨＳ−１０が０．１部およびイオン交換水２４．７部からなる第２段目のエチレン性不飽和モノマー混合物と、過硫酸アンモニウム０．０８部およびイオン交換水７．４部からなる開始剤溶液とを、８０℃で０．５時間にわたり並行して滴下した。滴下終了後、２時間同温度で熟成を行った。
【０１０５】
次いで、４０℃まで冷却し、４００メッシュフィルターで濾過した後、イオン交換水２．１４部およびジメチルアミノエタノール０．２４部を加えてｐＨ６．５に調整し、平均粒子径８０ｎｍ、不揮発分３０％、固形分酸価１５、水酸基価３５のアクリル樹脂エマルション（Ｅｍ−１）を得た。
【０１０６】
水溶性アクリル樹脂の調製
反応容器にジプロピレングリコールメチルエーテル２３．８９部およびプロピレングリコールメチルエーテル１６．１１部を加え、窒素気流中で混合撹拌しながら１０５℃に昇温した。次いで、メタクリル酸メチル１３．１部、アクリル酸エチル６８．４部、メタクリル酸２−ヒドロキシエチル１１．６部、メタクリル酸６．９部と、ジプロピレングリコールメチルエーテル１０．０部およびｔ−ブチルパーオキシ２−エチルヘキサノエート１部からなる開始剤溶液とを３時間にわたり並行して反応容器に滴下した。滴下終了後、０．５時間同温度で熟成を行った。
【０１０７】
次に、ジプロピレングリコールメチルエーテル５．０部およびｔ−ブチルパーオキシ２−エチルヘキサノエート０．３部からなる開始剤溶液を０．５時間にわたり反応容器に滴下した。滴下終了後、２時間同温度で熟成を行った。
【０１０８】
さらに、脱溶剤装置を用いて、減圧下（７０ｔｏｒｒ）１１０℃で溶剤を１６．１１部留去した後、イオン交換水２０４部およびジメチルエタノールアミン７．１部を加えて水溶性アクリル樹脂を得た。得られたアクリル樹脂溶液の不揮発分は３０．０％、固形分酸価４０ｍｇＫＯＨ／ｇ、水酸基価５０ｍｇＫＯＨ／ｇであった。
【０１０９】
疎水性メラミン樹脂水分散体（ＭＦＤ−１）の調製
反応容器にＭＦＤＧ（メチルプロピレンジグリコール、日本乳化剤社製）５０部を添加し、窒素気流中で撹拌しながら１３０℃に昇温した。次いで、アクリル酸１４．７７部、メタクリル酸２−ヒドロキシエチル３２．４８部、アクリル酸ブチル４７．７５部、ＭＳＤ−１００（α−メチルスチレンダイマー、三井化学社製）５部からなるエチレン性不飽和モノマー混合物と、カヤエステルＯ（ｔｅｒｔ−ブチルパーオクタノエート、化薬アクゾ社製）１３部およびＭＦＤＧ１０部からなる開始剤溶液とを３時間にわたり並行して反応容器に滴下した。滴下終了後に０．５時間置いて、更にカヤエステルＯが０．５部およびＭＦＤＧが５部からなる開始剤溶液を０．５時間にわたり滴下した。滴下終了後１時間同温度で熟成を行った。次いで、５０℃まで冷却し、不揮発分６０％、固形分酸価１１０ｍｇＫＯＨ／ｇ、水酸基価１４０ｍｇＫＯＨ／ｇ、数平均分子量（Ｍｎ）＝３０００のアクリル樹脂（Ａｃ１）を得た。
【０１１０】
得られたアクリル樹脂（Ａｃ１）の１７８．５部を、ユーバン２０ＳＢ（完全ブチル化メラミン樹脂、日本サイテック社製、不揮発分７５％、Ｓｐ＝９．６）８００部と混合し、８０℃で４時間撹拌した。その後、ジメチルエタノールアミンを１８．３部加えて均一に分散し、４０℃まで冷却した後、イオン交換水１００３．２部を１時間で滴下することにより疎水性メラミン樹脂水分散体（ＭＦＤ−１）を得た。この水分散体中の樹脂粒子の粒径は８０ｎｍであった。
【０１１１】
水性光輝性ベース塗料組成物の調製
塗膜形成性樹脂として上記のアクリル樹脂エマルション（Ｅｍ−１）を１５３．３部、１０質量％ジメチルエタノールアミン水溶液５部、上記の水溶性アクリル樹脂を１６．７部、プライムポールＰＸ−１０００（三洋化成工業社製２官能ポリエーテルポリオール、数平均分子量１０００、水酸基価２７８、水トレランス無限大）１０部、上記の疎水性メラミン樹脂水分散体（ＭＦＤ−１）を１００部、顔料（ａ）として、カラーストリーム  Ｔ２０−０４  ＷＮＴ  ラピス  サンライト（ｃｏｌｏｒｓｔｒｅａｍ（登録商標）Ｔ２０−０４  ＷＮＴ  Ｌａｐｉｓ  Ｓｕｎｌｉｇｈｔ）（ＭＥＲＣＫ社製、二酸化チタン被覆シリカフレーク顔料、平均粒子径：２０μｍ）を６．６３部、顔料（ｂ）として、グリーンＧＮＸ−Ｌ（クラリアント社製、フタロシアニン系の緑色有機着色顔料、色相：９．７１Ｇ（マンセル色相環））を０．２４部、シヤニンブルー５２０６Ｈ（大日精化工業社製、フタロシアニン系の青色有機着色顔料、色相：４．０７ＰＢ（マンセル色相環））を２．２３部およびラーベン（Ｒａｖｅｎ）５０００Ｕ３（コロンビアカーボン社製、カーボンブラック系の黒色着色顔料、色相：２．０４Ｙ（マンセル色相環））を１．２１部を配合した。さらに、アルペースト９７−０５１０（東洋アルミニウム社製のアルミニウム製光輝性顔料）を１．２６部添加し、エチレングリコールモノヘキシルエーテル３０部を混合撹拌し、１０質量％ジメチルアミノエタノール水溶液を加えてｐＨ＝８．５に調整し、均一に分散し、水性光輝性ベース塗料組成物を得た。得られた水性光輝性ベース塗料組成物の塗料粘度が２０℃、Ｎｏ．４フォードカップで６０秒となるようにイオン交換水を加えて希釈し、塗装に用いる光輝性ベース塗料組成物（１）を得た。
【０１１２】
製造例２：光輝性ベース塗料組成物（２）の調製
製造例１に従って、顔料（ａ）の代わりに、マイカ系干渉光輝性顔料として、ＭＥＲＣＫ社製のシラリックＴ６０−２５ＷＮＴコズミックターコイズ（平均粒子径：１８μｍ）を６．６３部を使用して、比較用の光輝性ベース塗料組成物（２）を調製した。
【０１１３】
実施例１
ダル鋼板（長さ３００ｍｍ、幅１００ｍｍおよび厚さ０．８ｍｍ）をリン酸亜鉛処理剤（「サーフダインＳＤ２０００」、日本ペイント社製）を使用して化成処理した後、カチオン電着塗料（「パワーニクス  ＰＮ３１０」、日本ペイント社製）を乾燥膜厚が２５μｍとなるように電着塗装した。次いで、１６０℃で３０分間焼き付けた後、中塗り塗料として、ポリエステル／メラミン系グレー中塗り塗料（「オルガＰ−３０」、日本ペイント社製）を酢酸エチル／ソルベッソ１００／ブチルジグリコールアセテート＝１／１／１（重量比）を用いて、フォードカップＮｏ．４による粘度が３０秒となるように調整し、回転式静電塗装機を用いて中塗り塗装を行い、１４０℃で３０分間の条件で焼き付け乾燥し、平均乾燥膜厚３０μｍの中塗り塗膜層を形成した。
さらに、中塗り塗膜層の上に、製造例１で調製した光輝性ベース塗料組成物（１）を平均乾燥膜厚が１５μｍになるようにスプレー塗装した。塗装は静電塗装機（「Ａｕｔｏ ＲＥＡ」、ＡＢＢインダストリー社製）を用い、霧化圧２．０ｋｇ／ｃｍ２で行った。塗装中のブースの雰囲気は温度２５℃、湿度７５％に保持した。塗装後３分間セッティングし、８０℃で５分間プレヒートした後、その上にウェットオンウェットで、アクリル／メラミン樹脂系クリヤー塗料組成物（酸エポキシ硬化型アクリル樹脂系クリヤー塗料組成物（「マックフローＯ−１８１０」、日本ペイント社製）を乾燥膜厚が３５μｍになるようにスプレー塗装し、室温で７分間セッティングし、１４０℃の温度で３０分間焼き付けて、光輝性複層塗膜を形成した（２コート１ベーク（２Ｃ１Ｂ））。
【０１１４】
比較例１
製造例１で調製した光輝性ベース塗料組成物（１）の代わりに、製造例２で調製した比較用の光輝性ベース塗料組成物（２）を使用して、実施例１に従って、光輝性複層塗膜を形成した。
【０１１５】
実施例および比較例で形成した光輝性複層塗膜のマンセル表色系（ＪＩＳ  Ｚ  ８７２１）における色相（Ｈ）、明度（Ｖ）および彩度（Ｃ）を以下の表に示す。なお、塗膜のマンセル表色系における色相（Ｈ）、明度（Ｖ）および彩度（Ｃ）は、１９４３年に米国光学会（Ｏｐｔｉｃａｌ  Ｓｏｃｉｅｔｙ  ｏｆ  Ａｍｅｒｉｃａ）の測色委員会で尺度が示された色票集の色見本と、得られた塗板とを目視により対比評価することによって、決定した。
【０１１６】
【表１】
2011025101.tif 000003
【０１１７】
本発明の実施例１では、「１０Ｙ〜１０Ｂ」の広範囲にわたる色相の変化が観察されたが、比較例１では「５ＢＧ」の色相、すなわち、顔料（ｂ）に基づく色相しか観察することができなかった。
【０１１８】
また、光輝性複層塗膜の角度に応じた色相変化および干渉幅を以下のように評価した。
【０１１９】
実施例または比較例で形成した光輝性複層塗膜の角度に応じて変化する色相を村上色彩研究所製の測色計「ゴニオメーターＧＣＭＳ−４（商品名）」を用いて測定した。図３に示す通り、塗膜に３０°、４５°および６０°の入射角で光を照射し、それぞれの入射光に対して、−８０°〜＋８０°の範囲の受光角（５°刻み、合計９９点）でＬ＊ａ＊ｂ＊表色系の色度ａ＊およびｂ＊の値を測定した。色度ａ＊値は、プラス方向にａ＊の値（＋ａ＊）が大きくなるに従って赤色が強くなることを示し、マイナス方向にａ＊の値（−ａ＊）が大きくなるに従って緑色が強くなることを示す。色度ｂ＊値は、プラス方向にｂ＊の値（＋ｂ＊）が大きくなるに従って黄色が強くなることを示し、マイナス方向にｂ＊の値（−ｂ＊）が大きくなるに従って青色が強くなることを示す。結果を以下の表に示す。
【０１２０】
【表２】
2011025101.tif 000004
【表３】
2011025101.tif 000005
【表４】
2011025101.tif 000006
【０１２１】
ａ＊の値を横軸にとり、ｂ＊の値を縦軸にとり、各測定条件で測定した値をプロットした（図４および図５）。
【０１２２】
図４は、実施例１で形成された光輝性複層塗膜に関して、ａ＊値およびｂ＊値をプロットしたグラフである。検出限界は、（ａ＊，ｂ＊）＝（０，０）を基準とした場合、測定番号２１の（ａ＊，ｂ＊）＝（−３１．９７，３．５４）および測定番号９９の（ａ＊，ｂ＊）＝（−１３．０２，−２２．２９）であり、図４において検出限界を実線で示す。
【０１２３】
図４に示す実施例１の光輝性複層塗膜では、ａ＊の値が、横軸に沿って、マイナス方向に分布し、これは塗膜が緑色であることを示す。また、図４に示す実施例１の光輝性複層塗膜では、ｂ＊の値がプラス方向に分布する場合もあり、これは塗膜が黄味を帯びて、黄色に近い緑色を呈することを示す［検出限界である、測定番号２１の（ａ＊，ｂ＊）＝（−３１．９７，３．５４）を参照のこと］（マンセル色相環（２０色相）の１０Ｙ）。さらに、図４に示す実施例１の光輝性複層塗膜では、ｂ＊の値がマイナス方向に分布する場合もあり、これは塗膜が青味を帯びて、青色に近い緑色を呈することを示す［検出限界である、測定番号９９の（ａ＊，ｂ＊）＝（−１３．０２，−２２．２９）を参照のこと］（マンセル色相環（２０色相）の１０Ｂ）。
【０１２４】
図５は、比較例１で形成された光輝性複層塗膜に関して、ａ＊値およびｂ＊値をプロットしたグラフである。検出限界は、（ａ＊，ｂ＊）＝（０，０）を基準とした場合、測定番号２１の（ａ＊，ｂ＊）＝（−３０．７３，−４．３）および測定番号９４の（ａ＊，ｂ＊）＝（−１６．９１，−１８．４）であり、図５において検出限界を実線で示す。
【０１２５】
図５に示す比較例１の光輝性複層塗膜では、ａ＊の値が、横軸に沿って、マイナス方向に分布し、これは塗膜が緑色（すなわち、５ＧＢ）であることを示す。しかし、図５に示す比較例１の光輝性複層塗膜では、ｂ＊の値がプラス方向に分布する場合はなく、黄味を帯びる場合は全くない。また、ｂ＊の値がマイナス方向に分布する場合もあるが、検出限界［測定番号９４の（ａ＊，ｂ＊）＝（−１６．９１，−１８．４）］であっても、青味を強く帯びる場合はない。従って、比較例１の光輝性複層塗膜では、緑色の色相（すなわち、５ＧＢ）を呈するが、角度に応じて、色相が緑色系内で大きく変化するものではない。
【０１２６】
また、このことは、図４に示す測定番号２１の（ａ＊，ｂ＊）＝（−３１．９７，３．５４）と原点（０，０）とを結んだ直線と、測定番号９９の（ａ＊，ｂ＊）＝（−１３．０２，−２２．２９）と原点（０，０）とを結んだ直線との間の角度は、図５に示す測定番号２１の（ａ＊，ｂ＊）＝（−３０．７３，−４．３）と原点（０，０）とを結んだ直線と、測定番号９４の（ａ＊，ｂ＊）＝（−１６．９１，−１８．４）と原点（０，０）とを結んだ直線との間の角度よりも大きいことから、明らかである。
【０１２７】
さらに、本発明では、光の入射角が６０°の場合においても、受光角が＋８０°であっても、−８０°であっても、キラキラとした光輝感が損なわれることはなく、広い干渉幅を提供することができた。
【産業上の利用可能性】
【０１２８】
本発明の方法では、特定の粒径を有する二酸化チタン被覆シリカフレーク顔料（ａ）と、着色顔料（ｂ）とをそれぞれ特定の配合量で塗料に配合することによって、色相が黄色に近い緑色から青色に近い緑色へと緑色系の同系色内で連続的に変化し、しかも、被塗物のハイライト部では光輝性塗膜に含まれ得る他の光輝性顔料およびクリヤー塗膜層との相乗効果によって金色のようにも見え、シェード部ではハイライト部とのコントラストおよび光の加減によっては青色のようにも見える、従来にない独特な意匠を有する光輝性複層塗膜が得られる。また、本発明の方法によると、キラキラとした光輝感が、広い角度にわたって観察することができる。
従って、本発明の方法は、自動車車体などの複雑な形状で、しかも、その意匠が製品として非常に重要である被塗物、特に、自動車車体に適用した場合に特に有益である。また、本発明の方法は、自動車車体に限らず、あらゆる塗装分野に適用することができる。
【符号の説明】
【０１２９】
１  塗装物
２  ハイライト部
３  シェード部
４  中間部
５  入射光
【図１】
2011025101.tif 000007
【図２】
2011025101.tif 000008
【図３】
2011025101.tif 000009
【図４】
2011025101.tif 000010
【図５】
2011025101.tif 000011